(57)【特許請求の範囲】
【請求項１】
シリカを構成成分として含むシェルと、該シェルの内部にポリマー微粒子及び１種以上の油溶性液体を含むコアとを有し、
該ポリマー微粒子が、油溶性でかつ不飽和二重結合をもつ単官能性モノマー及び多官能性モノマーから構成され、かつ該多官能性モノマーを用いて架橋されてなる、マイクロカプセル。
【請求項２】
前記マイクロカプセルの体積平均粒径が０．５μｍ以上５０μｍ以下である、請求項１に記載のマイクロカプセル。
【請求項３】
前記ポリマー微粒子が、ジオール化合物と（メタ）アクリル酸とのジエステルの重合体を含む、請求項１又は２に記載のマイクロカプセル。
【請求項４】
前記油溶性液体が、香料、香料前駆体、油剤、酸化防止剤及び溶媒からなる群から選ばれる少なくとも１種である、請求項１〜３のいずれか１項に記載のマイクロカプセル。
【請求項５】
前記シェルが第一シェルと第二シェルとを有する、請求項１〜４のいずれか１項に記載のマイクロカプセル。
【請求項６】
請求項１〜５のいずれか１項に記載のマイクロカプセルを含むパーソナルケア製品。
【請求項７】
請求項１〜４のいずれか１項に記載のマイクロカプセルを製造する方法であって、下記工程（１）及び（２）を有する、マイクロカプセルの製造方法。
工程（１）：界面活性剤を含む水相中に、１種以上の油溶性液体とポリマー微粒子を構成し得るモノマーとラジカル重合開始剤と原料シリカとを含む有機相を混合して乳化した後、酸性条件下でゾル−ゲル反応を行ってシェルを形成し、前記の油溶性液体、モノマー及びラジカル重合開始剤を内包するカプセルを形成する工程
工程（２）：工程（１）で得られたカプセルを含有する水分散体を加熱して、前記モノマーの重合反応を行い、シェルの内部にポリマー微粒子を形成する工程
【請求項８】
下記工程（３）を更に有する、請求項７に記載のマイクロカプセルの製造方法。
工程（３）：工程（１）又は（２）で得られたカプセルを含む分散液に更に原料シリカを添加してゾル−ゲル反応を行い、第一シェルを包接する第二シェルを有するカプセルを形成する工程
【発明の詳細な説明】
【技術分野】
【０００１】
本発明は、マイクロカプセル、該マイクロカプセルを含むパーソナルケア製品及びマイクロカプセルの製造方法に関する。
【背景技術】
【０００２】
従来、香料や薬効成分等をマイクロカプセルに封入し、製品中に配合することにより、その効果を持続させる試みがなされている。特に、繊維処理製品や化粧料、洗浄剤等は、衣類や身体に香りを付与することが重要な性能の一つであり、香りの持続性の高い製品が求められている。
【０００３】
例えば、特許文献１には、特に日焼け止め剤の活性成分を、生体組織から実質的に隔離しながら、日焼け止め剤の光吸収能力の恩恵を享受することを目的として、マイクロカプセル殻内に封入されたコア物質を有するマイクロカプセルであって、前記コア物質が、活性成分を含み、マイクロカプセル殻が、その前駆体のインサイチュ重合により得られる重合された前駆体からなる無機重合体からなり、マイクロカプセルの全重量に基づくコア物質の濃度が、９５重量／重量％以上であるマイクロカプセルが開示されている。
【０００４】
特許文献２には、有効成分を安定化して適用できる治療用組成物又は化粧品組成物であって、コア−殻構造を有する複数のマイクロカプセルを含み、前記マイクロカプセルが約０．１〜１００ミクロンの直径を有し、それぞれのコアが有効成分を含み、前記コアがマイクロカプセル殻内にカプセル化され、前記殻がゾル−ゲル法によって得られる無機ポリマーからなり、そして前記マイクロカプセル殻により、局所適用前の有効成分が保護され、そして有効成分が局所適用後に放出される組成物が開示されている。
【０００５】
特許文献３には、例えば、パーソナルケア製品のための香料の放出性の向上を目的として、ゾル−ゲル前駆体と活性物質（特に、精油）を混合して冷却し、次いで活性剤水溶液を冷却し、該活性剤水溶液にゾル−ゲル前駆体と精油との混合物を添加し、乳化させた後に、消泡剤を添加し、硬化させることにより、コアに活性物質を含むマイクロカプセル粒子を製造する方法が開示されている。
【０００６】
また、特許文献４には、シリカを構成成分として含む第一シェル及び第二シェルと、該第一シェルの内部に１種以上の有機化合物を含むコアとを有するマイクロカプセルの製造方法であって、界面活性剤を含む水相中に、１種以上の有機化合物とテトラアルコキシシランを含み、テトラアルコキシシランの量が、有機化合物に対して１０質量％以上６０質量％以下である有機相を乳化し、酸性条件下でゾル−ゲル反応を行い、コアと第一シェルとを有するカプセルを形成する工程（１）、及び、得られたカプセルを含有する水分散体に、更にテトラアルコキシシランを添加し、工程（２）のゾル−ゲル反応の初期ｐＨを、工程（１）のゾル−ゲル反応の初期ｐＨより低く維持して、ゾル−ゲル反応を行い、第一シェルを包接する第二シェルを有するカプセルを形成する工程（２）を有する方法で得られるマイクロカプセルが、内包する香料等の有効成分である有機化合物を長期間保持することができることが開示されている。
【先行技術文献】
【特許文献】
【０００７】
【特許文献１】特表２００７−５００５９０号公報
【特許文献２】特表２００３−５３４２４９号公報
【特許文献３】米国特許出願公開第２０１０／０１４３４２２号明細書
【特許文献４】特開２０１５−１２８７６２号公報
【発明の概要】
【発明が解決しようとする課題】
【０００８】
昨今の消費者ニーズの多様化から、繊維処理製品や化粧料、洗浄剤等において、洗っている際の感触が変化する等の嗅覚や肌感覚等に変化を与える技術が求められている。そこで、本発明が解決しようとする課題は、固体成分と液体成分を共に含有するマイクロカプセルを提供すること、また、嗅覚及び触覚等の複数の感覚に変化を与えるマイクロカプセルを提供することにある。
【課題を解決するための手段】
【０００９】
本発明は、以下のマイクロカプセル、パーソナルケア製品及びマイクロカプセルの製造方法に関する。
＜１＞シリカを構成成分として含むシェルと、該シェルの内部にポリマー微粒子及び１種以上の油溶性液体を含むコアとを有する、マイクロカプセル。
＜２＞上記＜１＞に記載のマイクロカプセルを含むパーソナルケア製品。
＜３＞上記＜１＞に記載のマイクロカプセルを製造する方法であって、下記工程（１）及び（２）を有する、マイクロカプセルの製造方法。
工程（１）：界面活性剤を含む水相中に、１種以上の油溶性液体とポリマー微粒子を構成し得るモノマーとラジカル重合開始剤と原料シリカとを含む有機相を混合して乳化した後、酸性条件下でゾル−ゲル反応を行ってシェルを形成し、前記の油溶性液体、モノマー及びラジカル重合開始剤を内包するカプセルを形成する工程
工程（２）：工程（１）で得られたカプセルを含有する水分散体を加熱して、前記モノマーの重合反応を行い、シェルの内部にポリマー微粒子を形成する工程
【発明の効果】
【００１０】
本発明のマイクロカプセルは、固体成分と液体成分を共に含有し、嗅覚及び触覚等の複数の感覚に変化を与えることができる。例えば、本発明のマイクロカプセルをパーソナルケア製品又は化粧品に配合し、皮膚や繊維に適用した場合に、適用表面に軽く触れることでマイクロカプセルが崩壊し、内包されていた油溶性液体及びポリマー微粒子が放出される。油溶性液体として香料を用いた場合、適用表面に触れることで発香として感じることができる。また、ポリマー微粒子が適用表面の弾性や摩擦性を変化させ、表面の感触を変化させることができる。したがって、本発明のマイクロカプセル及びこれを含むパーソナルケア製品は、油溶性液体及びポリマー微粒子を同時に適用表面に届けることによって、複数の価値を提供することができる。
【図面の簡単な説明】
【００１１】
【図１】実施例１において得られたマイクロカプセルの走査型電子顕微鏡（ＳＥＭ）写真である（１３．０倍）。
【図２】実施例１において得られたマイクロカプセルのＳＥＭ写真であり、シェルが破れた状態を示す（２５．０倍）。
【図３】実施例１において得られたマイクロカプセルのＳＥＭ写真であり、シェルが破れた状態を示す（３０．０倍）。
【図４】実施例２において得られたマイクロカプセルのＳＥＭ写真である（５．０１倍）。
【図５】実施例２において得られたマイクロカプセルのＳＥＭ写真であり、シェルが破れた状態を示す（３９．９倍）。
【図６】実施例２において得られたマイクロカプセルのＳＥＭ写真であり、シェルが破れた状態を示す（２５．０倍）。
【図７】比較例１において得られたマイクロカプセルのＳＥＭ写真である（７．９９倍）。
【発明を実施するための形態】
【００１２】
以下、本発明のマイクロカプセル及びその製造方法について詳細に説明する。なお、本明細書において「（メタ）アクリル酸」とは、「アクリル酸」又は「メタクリル酸」を意味し、「（メタ）アクリレート」とは、「アクリレート」又は「メタクリレート」を意味する。また、（イソ又はｔｅｒｔ−）及び（イソ）とは、これらの基が存在している場合とそうでない場合の双方を意味し、これらの基が存在していない場合には、ノルマルであることを意味する。
本明細書において、好ましいとされている規定は任意に採用することができ、好ましいもの同士の組合せはより好ましい。
【００１３】
本発明のマイクロカプセルは、シリカを構成成分として含むシェルと、該シェルの内部にポリマー微粒子及び１種以上の油溶性液体を含むコアとを有する。
【００１４】
（シェル）
本発明のマイクロカプセルのシェルは、シリカを構成成分として含むものである。シリカは、アルコキシシラン等の加水分解によりシラノール化合物を生成する原料シリカから生成されることが好ましい。
原料シリカとしては、例えば、四塩化ケイ素、テトラアルコキシシラン、アルキルアルコキシシラン、水ガラス及び金属ケイ酸塩からなる群より選択される少なくとも１種が挙げられる。中でも、テトラアルコキシシラン、アルキルアルコキシシランが好ましく、テトラアルコキシシランがより好ましい。
【００１５】
テトラアルコキシシランの具体例としては、テトラメトキシシラン、テトラエトキシシラン、テトラプロポキシシラン等が挙げられる。好ましくはテトラメトキシシラン、テトラエトキシシラン、より好ましくはテトラエトキシシランである。
アルキルアルコキシシランの具体例としては、メチルトリメトキシシラン、メチルトリエトキシシラン、エチルトリメトキシシラン、エチルトリエトキシシラン、フェニルトリメトキシシラン、フェニルトリエトキシシラン、ジメチルジメトキシシラン、メチルフェニルジメトキシシラン、ジメチルジエトキシシラン、ジフェニルジエトキシシラン、メチルフェニルジエトキシシラン、エチルフェニルジメトキシシラン、ジエチルジエトキシシラン、エチルフェニルジエトキシシラン、トリメチルメトキシシラン、トリメチルエトキシシラン、ジメチルフェニルエトキシシラン、トリエチルメトキシシラン、トリエチルエトキシシラン等が挙げられる。
これらは１種を単独で、又は２種以上を組み合わせて使用することができる。また、これらの縮合物等も使用することができる。
【００１６】
シェルは、第一シェルと第二シェルとを有していてもよく、本発明のマイクロカプセルは、ポリマー微粒子及び１種以上の油溶性液体を含むコアを包接する第一シェルと、第一シェルを包接する第二シェルとを有していてもよい。さらに、本発明のマイクロカプセルは、第二シェルと接して有機高分子化合物からなる第三シェルを有してもよい。このような多層シェルであれば、香料等の有効成分である油溶性液体を長期間保持することができ、好ましい。
【００１７】
シェル（第一シェル）の厚みは、好ましくは５ｎｍ以上であり、そして、好ましくは２０ｎｍ以下、より好ましくは１５ｎｍ以下である。また、シェル（第一シェル）は、内包する油溶性液体の長期保持のために、可能な限り細孔を有しない緻密な層であることが好ましい。
【００１８】
第二シェルを有する場合、第二シェルの厚みは、好ましくは１０ｎｍ以上、より好ましくは２０ｎｍ以上であり、そして、好ましくは１００ｎｍ以下、より好ましくは８０ｎｍ以下である。第二シェルは、第一シェルとの界面に沿った方向のみならず厚み方向へもシリカが存在する高次構造を取る、メソポーラス構造になっていることが好ましい。
ここで、第二シェルにおける「メソポーラス構造」とは、構造内に存在する細孔（いわゆる、メソ孔）の径が、好ましくは２ｎｍを超え、より好ましくは１０ｎｍ以上、更に好ましくは３０ｎｍ以上であり、そして、好ましくは５０ｎｍ以下、より好ましくは４５ｎｍ以下、更に好ましくは４０ｎｍ以下の範囲にある構造をいう。
第二シェルがメソポーラス構造であることにより、マイクロカプセルは高い機械的強度を有する。
【００１９】
マイクロカプセルの第一及び第二シェルの平均厚み、並びに第一及び第二シェルの細孔径は、透過型電子顕微鏡（ＴＥＭ）観察により測定することができる。具体的には、透過型電子顕微鏡観察下で、第一シェル並びに第二シェルの厚み、第一シェル及び第二シェルの細孔径を写真上で実測する。この操作を、視野を５回変えて行う。得られたデータから第一シェル及び第二シェルの厚み並びに細孔径の分布を求める。透過型電子顕微鏡の倍率の目安は１万〜１０万倍であるが、マイクロカプセルの大きさによって適宜調節される。ここで、透過型電子顕微鏡（ＴＥＭ）として、例えば商品名「ＪＥＭ−２１００」（日本電子株式会社製）を用いることができる。
【００２０】
（コア）
本発明のマイクロカプセルのコアは、ポリマー微粒子及び１種以上の油溶性液体を含む。本発明のマイクロカプセルは、シェルの内部にポリマー微粒子を含有することで、シェルが破れてポリマー微粒子が放出したときに、ポリマー微粒子が適用表面の弾性や摩擦性を変化させて、感触を変化させることができる。
【００２１】
ポリマー微粒子を構成し得るモノマーは、油溶性であれば特に限定されないが、不飽和二重結合をもつモノマーが好ましい。不飽和二重結合をもつモノマーとしては、単官能性モノマーでもよく、多官能性モノマーでもよい。感触を発現させるポリマー微粒子の強度の点からは、ポリマー微粒子が油溶性液体に溶解しないことが好ましく、例えば多官能性モノマーを用いて高分子微粒子を架橋することが好ましい。
【００２２】
単官能性モノマーの好ましい例としては、アルコール化合物と（メタ）アクリル酸とのエステルが挙げられる。アルコール化合物の炭素数は、好ましくは１以上、より好ましくは４以上、更に好ましくは６以上であり、そして、好ましくは１８以下、より好ましくは１６以下である。
【００２３】
アルコール化合物と（メタ）アクリル酸とのエステルの具体例としては、（メタ）アクリル酸メチル、（メタ）アクリル酸エチル、（メタ）アクリル酸（イソ）プロピル、（メタ）アクリル酸（イソ又はｔｅｒｔ−）ブチル、（メタ）アクリル酸（イソ）アミル、（メタ）アクリル酸シクロヘキシル、（メタ）アクリル酸２−エチルヘキシル、（メタ）アクリル酸（イソ）オクチル、（メタ）アクリル酸（イソ）デシル、（メタ）アクリル酸（イソ）ドデシル、（メタ）アクリル酸（イソ）ヘキサデシル、（メタ）アクリル酸（イソ）ステアリル等が挙げられる。
【００２４】
上記以外の単官能性モノマーの具体例としては、（メタ）アクリル酸、フマル酸、マレイン酸、無水マレイン酸、イタコン酸等のカルボキシ基を有する不飽和化合物；スチレン、メチルスチレン、クロロスチレン、メトキシスチレン等のスチレン類；エチレン、プロピレン、ブタジエン等のオレフィン類；塩化ビニル等のハロビニル類；酢酸ビニル、プロピオン酸ビニル等のビニルエステル類；メチルビニルエーテル等のビニルエーテル類；ビニリデンクロリド等のハロゲン化ビニリデン；Ｎ−ビニルピロリドン等のＮ−ビニル化合物等が挙げられる。
【００２５】
これらは、単独で又は２種類以上を組み合わせて用いることができる。これらの中でも、適度な強度のポリマー微粒子を得る観点から、炭素数４以上１８以下のアルコールとメタクリレートとのエステルが好ましく、２−エチルヘキシルメタクリレート、ラウリルメタクリレート及びヘキサデシルメタクリレートがより好ましい。
【００２６】
多官能性モノマーとしては、ジオール化合物と（メタ）アクリル酸とのジエステル、３価以上の多価アルコールと（メタ）アクリル酸とのジエステル、トリエステル、テトラエステル等が挙げられる。ジオール化合物及び３価以上の多価アルコールの炭素数は、好ましくは２以上、より好ましくは４以上、更に好ましくは６以上であり、そして、好ましくは２４以下、より好ましくは１２以下である。
【００２７】
ジオール化合物と（メタ）アクリル酸とのジエステルの具体例としては、１，４−ブタンジオールジ（メタ）アクリレート、１，３−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、エチレングリコールジ（メタ）アクリレート、トリエチレングリコールジ（メタ）アクリレート、テトラエチレングリコールジ（メタ）アクリレート、プロピレングリコールジ（メタ）アクリレート、ジプロピレングリコールジ（メタ）アクリレート、トリプロピレングリコールジ（メタ）アクリレート、ネオペンチルグリコールジ（メタ）アクリレート、トリシクロデカンジメタノールジ（メタ）アクリレート、ビスフェノールＡジ（メタ）アクリレート、ポリエチレングリコールジ（メタ）アクリレート、ポリプロピレングリコールジ（メタ）アクリレート、ポリエチレングリコールポリプロピレングリコールジ（メタ）アクリレート、ポリヘキサメチレングリコールジ（メタ）アクリレート等が挙げられる。
【００２８】
３価以上の多価アルコールと（メタ）アクリル酸とのジエステルの具体例としては、トリメチロールプロパンジ（メタ）アクリレート、ペンタエリスリトールジ（メタ）アクリレート、ジペンタエリスリトールジ（メタ）アクリレート、グリセリンジ（メタ）アクリレート、１，１，１−トリス（ヒドロキシメチル）エタンジ（メタ）アクリレート、１，１，１−トリス（ヒドロキシメチル）プロパンジ（メタ）アクリレート等が挙げられる。
【００２９】
トリエステルの具体例としては、トリメチロールプロパントリ（メタ）アクリレート、ペンタエリスリトールトリ（メタ）アクリレート、１，１，１−トリス（ヒドロキシメチル）エタントリ（メタ）アクリレート、１，１，１−トリス（ヒドロキシメチル）プロパントリ（メタ）アクリレート等が挙げられる。
【００３０】
テトラエステルの具体例としては、ペンタエリスリトールテトラ（メタ）アクリレート等が挙げられる。
【００３１】
上記以外の多官能性モノマーの具体例としては、トリアリルシアヌレート、トリアリルイソシアヌレート、ウレタンジアクリレート、ジアリルテレフタレート、ジアリルフタレート、トリアリルトリメリテート、トリビニルベンゼン等が挙げられる。
【００３２】
これらは、単独で又は２種類以上を組み合わせて用いることができる。これらの中でも、ジオール化合物と（メタ）アクリル酸とのジエステルが好ましく、適度な強度のポリマー微粒子を得る観点から、炭素数２以上２４以下のジオール化合物及び３価以上の多価アルコールとメタクリレートとのエステルがより好ましく、エチレングリコールジメタクリレート及び１，６−ヘキサンジオールジメタクリレートが更に好ましい。
【００３３】
ポリマー微粒子を構成し得る単官能性モノマーと多官能性モノマーとの質量比（単官能性モノマー：多官能性モノマー）は、適度な強度のポリマー微粒子を得る観点から、好ましくは２０：８０〜０：１００、より好ましくは４０：６０〜０：１００、更に好ましくは５０：５０〜０：１００である。
【００３４】
ポリマー微粒子は、ジオール化合物と（メタ）アクリル酸とのジエステルの重合体を含むことが好ましい。
【００３５】
ポリマー微粒子は、上記モノマーを重合させることで得ることができる。重合には、重合開始剤を使用することが好ましい。
【００３６】
重合開始剤は油溶性であれば特に限定されるものではなく、２，２’−アゾビスイソブチロニトリル、２，２’−アゾビス（２，４−ジメチルバレロニトリル）、ジメチル−２，２’−アゾビス（２−メチルプロピオネート）等のアゾ系開始剤、過酸化ラウロイル、過酸化ベンゾイル、過酸化オクタノイル、オルトクロロ過酸化ベンゾイル、メチルエチルケトンパーオキサイド、ジイソプロピルパーオキシジカーボネート、クメンハイドロパーオキサイド、ｔｅｒｔ−ブチルハイドロパーオキサイド、ｔｅｒｔ−ブチルパーオキシネオデカノエート等の過酸化物系開始剤等が挙げられる。好ましくは、２，２’−アゾビス（２，４−ジメチルバレロニトリル）である。また必要に応じて、連鎖移動剤等を用いることもできる。連鎖移動剤としては、ドデシルメルカプタン、メルカプトエタノール、メルカプトプロピオン酸等のメルカプタン類が挙げられる。
【００３７】
重合開始剤の使用量は、モノマーの合計量１００質量部に対して、好ましくは０．１質量部以上、より好ましくは０．３質量部以上であり、そして、好ましくは１０質量部以下、より好ましくは５質量部以下である。
【００３８】
ポリマー微粒子の体積平均粒径は、マイクロカプセルの使用時の感触の変化を与える観点から、好ましくは０．１μｍ以上、より好ましくは０．５μｍ以上、更に好ましくは１μｍ以上であり、そして、好ましくは３０μｍ以下、より好ましくは７μｍ以下、更に好ましくは４μｍ以下である。
なお、本発明において、ポリマー微粒子の体積平均粒径は、走査型電子顕微鏡（ＳＥＭ）観察により測定できる。
【００３９】
本発明において、マイクロカプセル内に内包されるポリマー微粒子の体積平均粒径は、油溶性液体とポリマー微粒子を構成し得るモノマーとの比により任意に制御できる。油溶性液体及びポリマー微粒子の両方の機能を好適に発現させる観点から、油溶性液体及びモノマーの質量比（油溶性液体：モノマー）は、好ましくは５：９５〜９５：５、より好ましくは１０：９０〜９０：１０、更に好ましくは２０：８０〜８０：２０である。
【００４０】
（油溶性液体）
本発明のマイクロカプセルのコアは、１種以上の油溶性液体を含む。例えば当該油溶性液体として香料を用いた場合、本発明のマイクロカプセルは、シェルの内部に当該油溶性液体及びポリマー微粒子を含むコアを内包することで、シェルが破れたときに、香料が放出して発香すると共に、ポリマー微粒子が放出されて感触を変化させることができる。
【００４１】
油溶性液体は、好ましくは香料、香料前駆体、油剤、酸化防止剤、冷感剤、染料、色素、シリコーン、溶媒、及び油溶性ポリマーからなる群から選ばれる１種以上、より好ましくは香料、香料前駆体、油剤、酸化防止剤、及び溶媒からなる群から選ばれる１種以上、更に好ましくは香料及び香料前駆体からなる群から選ばれる１種以上である。また、保湿剤等のスキンケア成分、化粧油、抗菌剤、防腐剤、抗酸化剤、殺虫成分及び防虫成分であってもよい。
【００４２】
香料前駆体としては、例えば水に反応して香料成分を放出する化合物等が挙げられる。具体的には、香料アルコール由来のアルコキシ成分を有するケイ酸エステル化合物、香料アルコール由来のアルコキシ成分を有する脂肪酸エステル化合物、香料アルデヒド又は香料ケトン由来のカルボニル成分とアルコール化合物の反応で得られるアセタール化合物もしくはヘミアセタール化合物、香料アルデヒド又は香料ケトン由来のカルボニル成分と１級アミン化合物との反応で得られるシッフベース化合物、香料アルデヒド又は香料ケトン由来のカルボニル成分とヒドラジン化合物との反応で得られるヘミアミナール化合物もしくはヒドラゾン化合物が挙げられる。
【００４３】
また、他の形態の香料前駆体としては、光に反応して香料成分を放出する化合物が挙げられる。例えば、香料アルコール由来のアルコキシ成分を有する２−ニトロベンジルエーテル化合物、香料アルデヒドや香料ケトン由来のカルボニル成分を有するα−ケトエステル化合物、香料アルコール由来のアルコキシ成分を有するクマリン酸エステル化合物が挙げられる。これらの香料前駆体は、例えばポリアクリル酸の一部のカルボキシ基と香料アルコールとの反応生成物等のポリマーとして用いてもよい。これらの中でも、香料アルコール由来のアルコキシ成分を有するケイ酸エステル化合物が好ましい。
【００４４】
前記油溶性液体のＣｌｏｇＰ値は、好ましくは２以上、より好ましくは３以上、更に好ましくは４以上であり、そして、好ましくは３０以下、より好ましくは２０以下、更に好ましくは１０以下である。油溶性液体のＣｌｏｇＰ値が２以上であることにより、後述する製造方法において得られるマイクロカプセル内への油溶性液体のカプセル化率（以下、「内包率」ともいう）が向上する。ここで、油溶性液体が、複数の香料を含む香料組成物である場合も上記同様であり、香料組成物のＣｌｏｇＰ値が２以上であることによって、マイクロカプセル内への香料組成物のカプセル化率（内包率）を向上させることができる。
ここで、ＣｌｏｇＰ値は、A. Leo in "Comprehensive Medicinal Chemistry", Vol.4, (C. Hansch, P.G. Sammes, J.B. Taylor and C.A. Ramsden, Eds.), p.295, Pergamon Press, 1990に記載の方法で計算した「計算ｌｏｇＰ（ＣｌｏｇＰ）」であり、プログラムＣＬＯＧＰ  ｖ４．０１により計算したＣｌｏｇＰ値である。複数の香料を含む香料組成物である場合、その香料組成物のＣＬｏｇＰ値は、各香料のＣＬｏｇＰ値に香料組成物中の体積比を乗じ、それらの和とすることで求めることができる。
【００４５】
また、前記油溶性液体の油水界面張力は、油溶性液体の保持性の観点から、２５℃において、好ましくは７ｍＮ／ｍ以上、より好ましくは１０ｍＮ／ｍ以上、更に好ましくは１３ｍＮ／ｍ以上である。油溶性液体の油水界面張力は、例えば、接触角計「ＤｒｏｐＭａｓｔｅｒ  ＤＭ−５０１」（商品名、協和界面科学株式会社製）により測定することができる。
【００４６】
本発明のマイクロカプセルの体積平均粒径は、製品への配合性の観点、使用時の感触変化を与える観点及び油溶性液体の保持性の観点から、好ましくは０．５μｍ以上、より好ましくは０．７μｍ以上、更に好ましくは１μｍ以上であり、そして、好ましくは５０μｍ以下、より好ましくは１０μｍ以下、更に好ましくは５μｍ以下である。
なお、本発明において、マイクロカプセルの体積平均粒径は、実施例に記載の方法で測定できる。例えば、レーザ回折／散乱式粒子径分布測定装置「ＬＡ−９５０」（商品名、株式会社堀場製作所製）を用いて測定することができる。その場合、測定はフローセルを使用し、媒体は水、屈折率は１．４０−０ｉに設定する。マイクロカプセルを含む分散液をフローセルに添加し、透過率が９０％付近を示した濃度で測定を実施し、体積基準で平均粒径を求める。
【００４７】
（マイクロカプセルの製造方法）
本発明のマイクロカプセルの製造方法は、下記工程（１）及び（２）を有し、好ましくは下記工程（３）を更に有する。
工程（１）：界面活性剤を含む水相中に、１種以上の油溶性液体とポリマー微粒子を構成し得るモノマーとラジカル重合開始剤と原料シリカとを含む有機相を混合して乳化した後、酸性条件下でゾル−ゲル反応を行ってシェルを形成し、前記の油溶性液体、モノマー及びラジカル重合開始剤を内包するカプセルを形成する工程
工程（２）：工程（１）で得られたカプセルを含有する水分散体を加熱して、前記モノマーの重合反応を行い、シェルの内部にポリマー微粒子を形成する工程
工程（３）：工程（１）又は（２）で得られたカプセルを含む分散液に更に原料シリカを添加してゾル−ゲル反応を行い、第一シェルを包接する第二シェルを有するカプセルを形成する工程
【００４８】
ここで、工程（１）及び（３）における「ゾル−ゲル反応」は、原料シリカ（シリカ前駆体）を、酸性条件で加水分解及び重縮合することによって、アルコールを脱離させながら重合させて、第一シェル及び第二シェルのシリカを合成する反応である。「ゾル−ゲル反応」は、原料シリカとしてテトラエトキシシランを用いた場合、酸性条件下で、加水分解及び重縮合は、以下のとおりに進む。
【００４９】
【化１】
0006659019.tif 000002
【００５０】
上記の工程（１）及び（２）を有する方法により本発明のマイクロカプセルが形成されるメカニズムについては明らかにされていないが、次のように考えられる。
はじめに、１種以上の油溶性液体とポリマー微粒子を構成し得るモノマーとラジカル重合開始剤と原料シリカ（シリカ前駆体）を油相成分とし、分散剤を含む水相成分と激しく撹拌することにより、水中油分散液を得る。シリカ前駆体は徐々に水相に分配され、水相に分配されたシリカ前駆体は適度なｐＨ領域においてゾル−ゲル反応によりシリカゾルを形成する。これが油滴表面に吸着し、シリカを構成成分とするシェルが形成され、モノマー、ラジカル重合開始剤及び油溶性液体が内包されたマイクロカプセルが得られる（工程（１））。さらに、マイクロカプセルを含む分散液を加熱することで、シェル内においてモノマーの重合反応が起こり、ポリマーが形成される。このとき、ポリマーとシリカとの親和性が低いため、生成したポリマーはシェルに吸着することなく油溶性液体中で成長を続け、ポリマー微粒子が形成される（工程（２））。最終的に、シリカを構成成分として含むシェルの内部に、ポリマー微粒子及び１種以上の油溶性液体を含むコアを有するマイクロカプセルが形成されると考えられる。
【００５１】
ナノサイズ〜サブミクロンサイズのポリマー微粒子の合成は一般的に困難であり、該微粒子を油溶性液体と共に包含するマイクロカプセルを作製することは困難である。上記方法によれば、ポリマー微粒子の大きさは使用するモノマー量によって制御可能であり、簡便な手法によってナノサイズ〜サブミクロンサイズのポリマー粒子をコアとして内包するマイクロカプセルを製造することができる。
【００５２】
＜工程（１）＞
工程（１）は、マイクロカプセルのシェルを形成する工程である。まず、界面活性剤を含む水相中に、１種以上の油溶性液体とポリマー微粒子を構成し得るモノマーとラジカル重合開始剤と原料シリカとを含む有機相を混合して乳化する。その後、酸性条件下でゾル−ゲル反応を行ってシェルを形成し、前記の油溶性液体、モノマー及びラジカル重合開始剤を内包するカプセルを形成する。
【００５３】
工程（１）で用いられる原料シリカについては上述のとおりである。
工程（１）における原料シリカの量は、ゾル−ゲル反応を促進する観点から、油溶性液体とポリマー微粒子を構成し得るモノマーとの総量１００質量％に対して、好ましくは１０質量％以上、より好ましくは１５質量％以上、更に好ましくは２０質量％以上であり、そして、好ましくは６０質量％以下、より好ましくは５０質量％以下、更に好ましくは４０質量％以下、より更に好ましくは３０質量％以下である。原料シリカの添加量が１０質量％以上６０質量％以下であることで、十分に緻密なシェルの層を形成でき、更に過剰の原料シリカが有機化合物中に残存することもないものと考えられる。
【００５４】
工程（１）で用いられる油溶性液体、モノマー及びラジカル重合開始剤、並びにこれらの使用量については上述のとおりである。
【００５５】
工程（１）で用いられる界面活性剤は、好ましくは陽イオン性の界面活性剤である。
陽イオン性の界面活性剤としては、窒素系のカチオン性基を有する化合物、ｐＨ調整によりカチオン性を帯びることがある界面活性剤等が挙げられる。具体的にはアルキルアミン塩、第４級アンモニウム塩等が挙げられる。アルキル基の炭素数は、好ましくは１０以上、より好ましくは１２以上、更に好ましくは１４以上であり、そして、好ましくは２４以下、より好ましくは２０以下、更に好ましくは１８以下である。
【００５６】
アルキルアミン塩としては、ラウリルアミンアセテート、ステアリルアミンアセテート等が挙げられる。第４級アンモニウム塩としては、ラウリルトリメチルアンモニウムクロライド、ステアリルトリメチルアンモニウムクロライド、セチルトリメチルアンモニウムクロライド等のアルキルトリメチルアンモニウムクロライド、ジステアリルジメチルアンモニウムクロライド等のジアルキルジメチルアンモニウムクロライド、アルキルベンジルジメチルアンモニウムクロライド等が挙げられる。特に好ましい陽イオン性の界面活性剤は、第４級アンモニウム塩である。
【００５７】
有機相と水相との混合比率は、生産性の観点及び安定な乳化液を得る観点から、得られる乳化液中の有機相の濃度として、好ましくは５質量％以上、より好ましくは１０質量％以上、更に好ましくは１５質量％以上であり、そして、好ましくは５０質量％以下、より好ましくは４０質量％以下である。
【００５８】
乳化液の調製に使用される撹拌手段は特に限定されないが、強いせん断力を有するホモジナイザー、高圧分散機、超音波分散機等を使用することができる。また、ホモミキサー、「ディスパー」（商品名、プライミクス株式会社製）、「クレアミックス」（商品名、エムテクニック株式会社製）、「キャビトロン」（商品名、大平洋機工株式会社製）等を使用することもできる。
【００５９】
工程（１）において、界面活性剤を含む水相中に、原料シリカを含む有機相を乳化させて得られる乳化液の初期ｐＨ（すなわち、工程（１）のゾル−ゲル反応の初期ｐＨ）は、好ましくは３．５以上、より好ましくは３．７以上であり、そして、好ましくは４．３以下、より好ましくは３．９以下である。
【００６０】
ｐＨの調整には酸性溶液又はアルカリ性溶液が用いられる。酸性溶液としては、塩酸、硝酸、硫酸、リン酸等の無機酸；酢酸、クエン酸等の有機酸；陽イオン交換樹脂等を水やエタノール等に加えた液が挙げられる。これらの中でも、好ましくは塩酸又はクエン酸である。アルカリ性溶液としては、水酸化ナトリウム溶液、炭酸水素ナトリウム溶液、水酸化カリウム溶液、水酸化アンモニウム溶液等が挙げられる。これらの中でも、好ましくは水酸化ナトリウム溶液又は炭酸水素ナトリウム溶液である。
【００６１】
工程（１）における乳化液中の乳化滴の平均粒径は、所望の粒径のマイクロカプセルを得る観点から、好ましくは０．５μｍ以上、より好ましくは０．７μｍ以上、更に好ましくは１μｍ以上であり、そして、好ましくは５０μｍ以下、より好ましくは１０μｍ以下、更に好ましくは５μｍ以下である。なお、本発明において、乳化液中の乳化滴の平均粒径は、実施例に記載の方法で測定できる。
【００６２】
工程（１）における反応温度は、好ましくは５℃以上、より好ましくは１０℃以上、更に好ましくは１５℃以上であり、そして、好ましくは７０℃以下、より好ましく５０℃以下、更に好ましくは４０℃以下である。
【００６３】
工程（１）における反応時間は、反応系内が所定の反応温度になったときを反応開始と規定した場合、好ましくは０．５時間以上、より好ましくは１時間以上、更に好ましくは５時間以上であり、そして、好ましくは５０時間以下、より好ましくは４０時間以下、更に好ましくは３０時間以下である。
【００６４】
＜工程（２）＞
工程（２）は、マイクロカプセルのシェルの内部にポリマー微粒子を形成する工程である。工程（１）で得られたカプセルを含有する水分散体を加熱して、前記モノマーの重合反応を行う。工程（１）で得られたカプセルの内部には、油溶性液体、モノマー及びラジカル重合開始剤が内包されている。加熱により重合開始剤が開裂してラジカルが発生し、モノマーの重合反応が起きる。重合により得られるポリマーはシェルに吸着することなく油溶性液体中で成長を続け、ポリマー微粒子が形成される。この結果、シリカを構成成分として含むシェルの内部に、ポリマー微粒子及び１種以上の油溶性液体を含むコアを有するマイクロカプセルが形成される。
【００６５】
重合温度は、ラジカル重合を効率よく行う観点から、好ましくは「重合開始剤の１０時間半減期温度より５℃低い温度」以上、より好ましくは「重合開始剤の１０時間半減期温度」以上であり、そして、好ましくは「重合開始剤の１０時間半減期温度より３０℃高い温度」以下、より好ましくは「重合開始剤の１０時間半減期温度より２５℃高い温度」以下、更に好ましくは「重合開始剤の１０時間半減期温度より２０℃高い温度」以下である。
なお、「重合開始剤の１０時間半減期温度」とは、不活性ガスの存在下において、一定の温度で１０時間熱分解反応を行った際に油溶性重合開始剤の濃度が反応前の濃度の半分になるときの温度である。例えば、２，２’−アゾビス（２，４−ジメチルバレロニトリル）の１０時間半減期温度は５１℃である。
また、重合温度は、生産性の観点から、好ましくは５０℃以上、より好ましくは５５℃以上であり、そして、好ましくは９０℃以下、より好ましくは８５℃以下、更に好ましくは８０℃以下である。
【００６６】
重合時間は、生産性の観点から、反応系内が所定の重合温度になったときを重合反応開始と規定した場合、好ましくは０．５時間以上、より好ましくは１時間以上、更に好ましくは５時間以上であり、そして、好ましくは５０時間以下、より好ましくは３０時間以下、更に好ましくは１０時間以下である。
【００６７】
また、反応を効率的に終結させる観点から、重合反応後に反応系内の状態を維持して熟成反応を行うことも好ましい。熟成反応の反応温度は、好ましくは５０℃以上、より好ましくは６０℃以上であり、そして、好ましくは１００℃以下、より好ましくは９５℃以下、更に好ましくは９０℃以下である。熟成反応の反応時間は、好ましくは０．５時間以上、より好ましくは１時間以上、更に好ましくは２時間以上であり、そして、好ましくは２０時間以下、より好ましくは１０時間以下、更に好ましくは５時間以下である。
【００６８】
＜工程（３）＞
工程（３）は、第二シェルを形成する工程であり、工程（３）を行うことにより、多重シェルを有するマイクロカプセルを得ることができる。工程（３）では、工程（１）又は（２）で得られたカプセルを含む分散液に更に原料シリカを添加してゾル−ゲル反応を行う。工程（３）は、工程（２）の後に行ってもよく、工程（２）の前に行ってもよい。
【００６９】
工程（３）で用いられる原料シリカは、工程（１）で用いられる原料シリカと同じものであることが好ましい。
工程（３）における原料シリカの量は、ゾル−ゲル反応を促進する観点から、油溶性液体とポリマー微粒子を構成し得るモノマーとの総量１００質量％に対して、好ましくは５質量％以上、より好ましくは１０質量％以上であり、そして、好ましくは４０質量％以下、より好ましくは３０質量％以下である。
【００７０】
本発明のマイクロカプセルの製造方法では、原料シリカの総量は、内包される油溶性液体及びポリマー微粒子を長期間保持する観点から、油溶性液体とポリマー微粒子を構成し得るモノマーとの総量１００質量％に対して、好ましくは１５質量％以上、より好ましくは２５質量％以上であり、そして、好ましくは１００質量％以下、より好ましくは８０質量％以下、更に好ましくは６０質量％以下である。
【００７１】
工程（３）のゾル−ゲル反応の初期ｐＨは、工程（１）のゾル−ゲル反応の初期ｐＨより低く維持されることが好ましく、工程（３）のゾル−ゲル反応の初期ｐＨは、好ましくは２．５以上、より好ましくは２．９以上であり、そして、好ましくは３．５未満、より好ましくは３．４以下、更に好ましくは３．３以下である。
工程（３）のゾル−ゲル反応の初期ｐＨを、上述した工程（１）のゾル−ゲル反応の初期ｐＨより低く維持して、原料シリカを滴下しながらゾル−ゲル反応を進行させることで、原料シリカの加水分解によって生じるシリカゾルの系内の濃度を適切に制御することができ、シリカゾルを第一シェル上に効率的に沈着させ、縮合させることができ、第二シェルは、第一シェルとの界面に沿った方向のみならず厚み方向へもシリカが存在する高次構造を取り、メソポーラス構造になると考えられる。
【００７２】
ｐＨの調整には酸性溶液又はアルカリ性溶液が用いられる。使用できる酸性溶液又はアルカリ性溶液は、工程（１）について説明したものと同じである。
【００７３】
工程（３）では、第一シェルが形成されたマイクロカプセルを含有する水分散体（懸濁液）を好ましくは５℃以上、より好ましくは１０℃以上、更に好ましくは１５℃以上であり、そして、好ましくは７０℃以下、より好ましく５０℃以下、更に好ましくは４０℃以下の温度に調整し、さらに、懸濁液のｐＨ（すなわち、工程（３）のゾル−ゲル反応の初期ｐＨ）を、酸性溶液又はアルカリ性溶液を用いて、２．５以上３．５未満に調整する。次いで、ｐＨ調整後の懸濁液に、原料シリカを添加、とりわけ所定時間かけて滴下し、原料シリカの全量を滴下した後、所定時間撹拌して、冷却する。
【００７４】
工程（３）における原料シリカの滴下時間は、好ましくは１０分以上、より好ましくは６０分以上、更に好ましくは１００分以上であり、そして、好ましくは１，０００分以下、より好ましくは７００分以下、更に好ましくは５００分以下である。
【００７５】
本発明のマイクロカプセルの製造方法は、工程（２）の後に工程（３）を行うことが好ましく、下記工程（２−１）を更に有することが好ましい。
工程（２−１）：工程（３）の前に、工程（２）で得られたカプセルを含有する水分散体にカチオン性高分子化合物を添加する工程
【００７６】
カチオン性高分子化合物を添加する工程（２−１）を有することで、カプセル表面のカチオン性を高め、次の工程（３）で加える原料シリカのカプセルへの吸着を促進させ、内包物の保持性を高めることができる。さらに、工程（２）で得られたカプセルが水分散体（懸濁液）中で凝集しやすい状況を緩和することができ、続く工程（３）において粗大粒子等の生成を抑制できる。
カチオン性高分子化合物としては、四級アンモニウム塩基含有高分子化合物の他、窒素系のカチオン基を有する高分子化合物、ｐＨ調整によりカチオン性を帯びることがある高分子化合物が挙げられる。
【００７７】
カチオン性高分子化合物のカチオン基当量は、カプセルの分散性の観点及び粗大粒子の生成を抑制する観点、並びにカプセルの内包物保持性を向上させる観点から、好ましくは１ｍｅｑ／ｇ以上、より好ましくは３ｍｅｑ／ｇ以上、更に好ましくは４．５ｍｅｑ／ｇ以上であり、そして、好ましくは１０ｍｅｑ／ｇ以下、より好ましくは８ｍｅｑ／ｇ以下である。カチオン性高分子化合物にアニオン基が含まれてもよいが、その場合、カチオン性高分子化合物に含まれるアニオン基当量は、好ましくは３．５ｍｅｑ／ｇ以下、より好ましくは２ｍｅｑ／ｇ以下、更に好ましくは１ｍｅｑ／ｇ以下である。なお、本発明において、カチオン性高分子化合物のカチオン基当量は、モノマー組成に基づいた計算により算出したものを用いる。
【００７８】
カチオン性高分子化合物の具体例としては、ポリ（ジアリルジメチルアンモニウムクロライド）、ポリ（アクリル酸−ｃｏ−ジアリルジメチルアンモニウムクロライド）、ポリ（アクリルアミド−ｃｏ−ジアリルジメチルアンモニウムクロライド）、ポリ（アクリルアミド−ｃｏ−アクリル酸−ｃｏ−ジアリルジメチルアンモニウムクロライド）等のポリジアリルジメチルアンモニウムクロライド及びその共重合物、ポリ（２−（メタクリロイルオキシ）エチルトリメチルアンモニウムクロライド）、ポリエチレンイミン、ポリアリルアミン、カチオン化セルロース、カチオン化グアーガム、カチオン化タラガム、カチオン化フェヌグリークガム、カチオン化ローカストビンガム等が挙げられる。これらの中でも、ポリジアリルジメチルアンモニウムクロライド及びその共重合物が好ましく、ポリ（ジアリルジメチルアンモニウムクロライド）、ポリ（アクリル酸−ｃｏ−ジアリルジメチルアンモニウムクロライド）、及びポリ（アクリルアミド−ｃｏ−アクリル酸−ｃｏ−ジアリルジメチルアンモニウムクロライド）から選ばれる１種以上がより好ましく、ポリ（ジアリルジメチルアンモニウムクロライド）が更に好ましい。
【００７９】
カチオン性高分子化合物の添加量は、内包物の油溶性液体とポリマー微粒子を構成し得るモノマーとの総量１００質量％に対して、好ましくは０．０５質量％以上、より好ましくは０．１質量％以上、更に好ましくは０．２質量％以上であり、そして、好ましくは５質量％以下、より好ましくは３質量％以下、更に好ましくは２質量％以下である。
【００８０】
上記方法により得られるマイクロカプセルは、水中に分散した状態で得られる。用途によってはこれをそのまま使用することもできるが、場合によっては、マイクロカプセルを分離して使用する。分離方法としては、ろ過、遠心分離等を採用することができる。
【００８１】
本発明のマイクロカプセルは、パーソナルケア製品に好ましく用いられる。パーソナルケア製品とは、化粧、スキンケア、ボディケア、ヘアケア、オーラルケア、フェイスケア等の目的で用いられる製品一般を意味する。
スキンケア製品の例としては、リップクリーム、ハンドクリーム、日焼け止めクリーム、制汗剤等が挙げられる。ボディケア製品の例としては、石鹸、ボディソープ、ハンドソープ等が挙げられる。ヘアケア製品の例としては、シャンプー、コンディショナー、ヘアスプレー、育毛剤等が挙げられる。オーラルケア製品の例としては、歯磨き粉、液体ハミガキ、洗口液等が挙げられる。フェイスケア製品の例としては、洗顔フォーム、メイク落とし、クレンジングオイル、シェービングフォーム等が挙げられる。
【実施例】
【００８２】
各種測定は、以下の方法により行った。
（１）体積平均粒径
マイクロカプセル及び乳化液中の乳化滴の体積平均粒径は、レーザ回折／散乱式粒子径分布測定装置「ＬＡ−９５０」（商品名、株式会社堀場製作所製）を用いて測定した。測定にはフローセルを使用し、媒体として水、屈折率を１．４０−０ｉに設定した。マイクロカプセルを含む分散液をフローセルに添加し、透過率が９０％付近を示した濃度で測定を実施し、体積基準で平均粒径を求めた。
【００８３】
（２）走査型電子顕微鏡（ＳＥＭ）による観察
マイクロカプセル懸濁液０．０５ｇを計りとり、イオン交換水で１０００倍に希釈後、ステージ上で乾燥させた。ステージ上のマイクロカプセルにＡｕ−Ｐｄ蒸着処理を行った後、電界放射型操作型電子顕微鏡「Ｓ−４０００」（株式会社日立ハイテクノロジーズ製）でマイクロカプセルの観察を行った。
【００８４】
＜モデル香料Ａ＞
マイクロカプセルに内包する有機化合物として、表１に示す組成を有するモデル香料Ａを使用した（体積平均ＣｌｏｇＰ：４．２、比重：０．９６）。
ＣｌｏｇＰ値は、A. Leo in "Comprehensive Medicinal Chemistry", Vol.4, (C. Hansch, P.G. Sammes, J.B. Taylor and C.A. Ramsden, Eds.), p.295, Pergamon Press, 1990に記載の方法で計算した「計算ｌｏｇＰ（ＣｌｏｇＰ）」であり、プログラムＣＬＯＧＰ  ｖ４．０１により計算したＣｌｏｇＰ値である。モデル香料Ａの体積平均ＣｌｏｇＰは、各香料成分のＣｌｏｇＰ値にモデル香料Ａ中における体積比を乗じ、それらの和として算出した。
【００８５】
【表１】
0006659019.tif 000003
【００８６】
実施例１
陽イオン性界面活性剤「コータミン６０Ｗ」（花王株式会社製、セチルトリメチルアンモニウムクロライドの３０質量％水溶液）１．７４ｇをイオン交換水９８．２６ｇで希釈して水相溶液を調製した。
表１に示す組成のモデル香料Ａ  ２０ｇ、１，６−ヘキサンジオールジメタクリレート（シグマアルドリッチジャパン合同会社製）２０ｇ、２，２’−アゾビス（２，４−ジメチルバレロニトリル）（和光純薬工業株式会社製、「Ｖ−６５」）０．３０ｇ及びテトラエトキシシラン（関東化学株式会社製）１０ｇを混合し、油相溶液を調製した。
水相溶液に油相溶液を添加し、回転数８，５００ｒｐｍに設定したホモミキサーを用いて混合液を乳化した。この時の乳化滴の平均粒径は２．４μｍであった。１Ｎ水酸化ナトリウム水溶液を用いてｐＨを３．７に調整後、撹拌翼及び冷却器を備えたセパラブルフラスコに乳化液を移し、液温を３０℃に保ちつつ、２４時間撹拌してシェルの形成を行った（工程（１））。
次に、窒素雰囲気下、液温６０℃で６時間加熱して、モノマーの重合を行いポリマー微粒子の形成を行った（工程（２））。
続いて、反応液に、カチオン性高分子化合物「マーコート１００」（日本ルーブリゾール株式会社製、ポリ（ジアリルジメチルアンモニウムクロライド））の３質量％水溶液１２．０ｇを加えた後、テトラエトキシシラン５．５ｇを３３０分かけて滴下した。滴下後、更に液温３０℃で２４時間撹拌を続けた後に冷却することにより、平均粒径３．６μｍのマイクロカプセルを含む懸濁液を得た（工程（２−１）及び（３））。
【００８７】
得られたマイクロカプセルのＳＥＭ観察を行った。結果を図１〜３に示す。図２及び３は、マイクロカプセルのシェルが破れた状態を示す。図２及び３から明らかなように、マイクロカプセルはポリマー微粒子を内包していた。なお、図ではシェルが皺状として示されているが、これは、工程（２）で加熱したこと及びＳＥＭ観察の準備の際にステージ上で乾燥させたことによって、シェル内部の油溶性液体に含まれる揮発成分の一部揮発に伴い、シェルが収縮したことによるものと考えられる。
【００８８】
実施例２
実施例１における油相溶液の調製において、モデル香料Ａの使用量を３２ｇ、１，６−ヘキサンジオールジメタクリレートの使用量を８ｇ、２，２’−アゾビス（２，４−ジメチルバレロニトリル）の使用量を０．２４ｇにそれぞれ変更したこと以外は実施例１と同様にして油相溶液を調製した。得られた油相溶液を用いたこと以外は実施例１と同様にして、乳化し、ｐＨを調整し、シェルの形成を行った（工程（１））。乳化滴の平均粒径は２．５μｍであった。
次に、窒素雰囲気下、液温５０℃で６時間加熱して、モノマーの重合を行いポリマー微粒子の形成を行った（工程（２））。
続いて、反応液に、テトラエトキシシラン６．１ｇを３３０分かけて滴下した。滴下後、更に液温３０℃で２４時間撹拌を続けた後に冷却することにより、平均粒径３．６μｍのマイクロカプセルを含む懸濁液を得た（工程（３））。
【００８９】
得られたマイクロカプセルのＳＥＭ観察を行った。結果を図４〜６に示す。図５及び６は、マイクロカプセルのシェルが破れた状態を示す。図５及び６から明らかなように、マイクロカプセルはポリマー微粒子を内包していた。
【００９０】
実施例３
実施例２における油相溶液の調製において、２，２’−アゾビス（２，４−ジメチルバレロニトリル）の使用量を０．１６ｇに変更したこと以外は実施例２と同様にして油相溶液を調製した。得られた油相溶液を用いたこと以外は実施例１と同様にして、乳化し、ｐＨを調整し、シェルの形成を行った（工程（１））。乳化滴の平均粒径は１．６μｍであった。
次に、反応液に、カチオン性高分子化合物「マーコート１００」（日本ルーブリゾール株式会社製、ポリ（ジアリルジメチルアンモニウムクロライド））の３質量％水溶液４．０ｇを加えた後、テトラエトキシシラン６．１ｇを３３０分かけて滴下した。滴下後、更に液温３０℃で２４時間撹拌を続けた（工程（２−１）及び（３））。
さらに、窒素雰囲気下、液温６０℃で７時間加熱して、モノマーの重合を行いポリマー微粒子の形成を行い、平均粒径３．２μｍのマイクロカプセルを含む懸濁液を得た（工程（２））。
得られたマイクロカプセルのＳＥＭ観察を行ったところ、マイクロカプセルはポリマー微粒子を内包していた。
【００９１】
実施例４
実施例２と同様にして、乳化し、ｐＨを調整し、シェルの形成を行った（工程（１））。乳化滴の平均粒径は２．６μｍであった。
次に、窒素雰囲気下、液温５０℃で２４時間加熱して、モノマーの重合を行いポリマー微粒子の形成を行い、平均粒径３．６μｍのマイクロカプセルを含む懸濁液を得た（工程（２））。
得られたマイクロカプセルのＳＥＭ観察を行ったところ、マイクロカプセルはポリマー微粒子を内包していた。
【００９２】
実施例５
実施例２における油相溶液の調製において、１，６−ヘキサンジオールジメタクリレート８ｇを１，６−ヘキサンジオールジメタクリレート４ｇ及び２−エチルヘキシルメタクリレート（和光純薬工業株式会社製）４ｇに変更したこと以外は実施例２と同様にして油相溶液を調製した。得られた油相溶液を用いたこと及びｐＨを３．９に調整したこと以外は実施例１と同様にして、乳化し、シェルの形成を行った（工程（１））。乳化滴の平均粒径は２．６μｍであった。
次に、窒素雰囲気下、液温６０℃で６時間加熱して、モノマーの重合を行いポリマー微粒子の形成を行い、平均粒径３．６μｍのマイクロカプセルを含む懸濁液を得た（工程（２））。
得られたマイクロカプセルのＳＥＭ観察を行ったところ、マイクロカプセルはポリマー微粒子を内包していた。
【００９３】
実施例６
実施例１における油相溶液の調製において、モデル香料Ａ  ２０ｇをモデル香料Ａ  ３０ｇ及びヘキサデカン（和光純薬工業株式会社製）３．０ｇに変更し、１，６−ヘキサンジオールジメタクリレート２０ｇをヘキサデシルメタクリレート（和光純薬工業株式会社製）３．７ｇ及びエチレングリコールジメタクリレート（シグマアルドリッチジャパン合同会社製）３．７ｇに変更し、２，２’−アゾビス（２，４−ジメチルバレロニトリル）の使用量を０．２２ｇ、テトラエトキシシランの使用量を１４ｇにそれぞれ変更したこと以外は実施例１と同様にして油相溶液を調製した。得られた油相溶液を用いたこと以外は実施例１と同様にして、乳化し、ｐＨを調整し、シェルの形成を行った（工程（１））。乳化滴の平均粒径は２．５μｍであった。
次に、窒素雰囲気下、液温６０℃で６時間加熱して、モノマーの重合を行いポリマー微粒子の形成を行い、平均粒径５．７μｍのマイクロカプセルを含む懸濁液を得た（工程（２））。
得られたマイクロカプセルのＳＥＭ観察を行ったところ、マイクロカプセルはポリマー微粒子を内包していた。
【００９４】
比較例１
実施例１における油相溶液の調製において、１，６−ヘキサンジオールジメタクリレート及び２，２’−アゾビス（２，４−ジメチルバレロニトリル）を使用せず、モデル香料Ａの使用量を４０ｇに変更したこと以外は実施例１と同様にして油相溶液を調製した。得られた油相溶液を用いたこと以外は実施例１と同様にして、乳化し、ｐＨを調整し、シェルの形成を行った（工程（１））。乳化滴の平均粒径は２．２μｍであった。
次に、反応液に、カチオン性高分子化合物「マーコート１００」（日本ルーブリゾール株式会社製、ポリ（ジアリルジメチルアンモニウムクロライド））の３質量％水溶液１２．０ｇを加えた後、テトラエトキシシラン６．２ｇを３３０分かけて滴下した。滴下後、更に液温３０℃で２４時間撹拌を続けた後に冷却することにより、平均粒径３．１μｍのマイクロカプセルを含む懸濁液を得た（工程（２−１）及び（３））。
【００９５】
得られたマイクロカプセルのＳＥＭ観察を行った。結果を図７に示す。図７によれば、シェルが破れたマイクロカプセルの中は空洞であった。なお、図ではシェル表面が平滑として示されているが、これは、マイクロカプセルの製造において加熱を行っていないため、シェル内に内包された香料が多く残存していることによるものと考えられる。
【００９６】
比較例２
実施例１における油相溶液の調製において、モデル香料Ａ及びテトラエトキシシランを使用せず、１，６−ヘキサンジオールジメタクリレート２０ｇを１，６−ヘキサンジオールジメタクリレート０．０２４ｇ及び２−エチルヘキシルメタクリレート１２．０ｇに変更し、２，２’−アゾビス（２，４−ジメチルバレロニトリル）の使用量を０．３６ｇに変更したこと以外は実施例１と同様にして油相溶液を調製した。
水相溶液に油相溶液を添加し、回転数８，５００ｒｐｍに設定したホモミキサーを用いて混合液を乳化した。この時の乳化滴の平均粒径は５．５μｍであった。窒素雰囲気下、液温６０℃で６時間加熱して、モノマーの重合を行い、平均粒径３．４μｍのポリマーゲル微粒子の形成を行った（工程（２））。
上記懸濁液５ｇをモデル香料Ａ  ０．５ｇと室温で２４時間混合し、モデル香料Ａで膨潤したポリマーゲル微粒子を得た。
【００９７】
【表２】
0006659019.tif 000004
【００９８】
実施例及び比較例で得られたマイクロカプセルについて、摩擦時の発香スイッチ性及び皮膚感触を評価した。
マイクロカプセル懸濁液１ｇを計りとり、イオン交換水で１０倍に希釈を行った。この希釈液１ｇを前腕上に塗布して乾燥させ、乾燥後の皮膚を摩擦した時の発香の変化及び皮膚感触の評価を行った。結果を表３に示す。
＜評価基準＞
（発香スイッチ性）
○：摩擦を与えると香りが強くなった。
×：摩擦を与えても香りの強度が変化しなかった。
（皮膚感触）
○：摩擦を与えるとさらさらした感触を与えた。
×：摩擦を与えても感触に変化がなかった。
【００９９】
【表３】
0006659019.tif 000005
【０１００】
実施例１〜６で得られた本発明のマイクロカプセルは、摩擦を与えると、シェルが破れて内包された香料が放出し、香りが強くなった。また、実施例１及び３で得られた本発明のマイクロカプセルについて皮膚感触の評価を行ったところ、シェルが破れて放出したポリマー微粒子が皮膚に擦れることで、乾燥後の皮膚がさらさらした感触になった。したがって、本発明のマイクロカプセルは、カプセルの崩壊によって嗅覚の変化を与えると共に触覚の変化を与えることができることがわかった。なお、実施例２及び４〜６で得られたマイクロカプセルについて皮膚感触の評価は行っていないが、これらのマイクロカプセルについてのＳＥＭ観察の結果が実施例１で得られたマイクロカプセルと同様であったことから、実施例２及び４〜６で得られたマイクロカプセルについても実施例１と同様の皮膚感触結果となると推察される。
これに対して、比較例１で得られたマイクロカプセルは、摩擦を与えると、シェルが破れて内包された香料が放出して香りが強くなったものの、ポリマー微粒子を含有しないため感触は特に変化しなかった。また、比較例２で得られたポリマーゲル微粒子は、カプセルを形成しておらず、単に香料で膨潤したものであるため、塗布乾燥後に摩擦を与えても香りの強度に変化がなく、感触も特に変化しなかった。
【０１０１】
参考例
実施例１で得られた本発明のマイクロカプセル、比較例１で得られたマイクロカプセル、及び比較例２で得られたポリマーゲル微粒子について、香料の内包率を測定した。
マイクロカプセル懸濁液０．０５ｇを計りとり、内部標準としてドデカンを１０μｇ／ｍＬの濃度で含むアセトニトリル１０ｍＬに分散させた。この分散液に超音波を１０分照射し、メンブレンフィルター「ＤＩＳＭＩＣ（登録商標）」（東洋濾紙株式会社製、型番：１３ＪＰ０２０ＡＮ）に通液させた。通液後の溶液に含まれる香料の量を、ガスクロマトグラフィーを用いて測定し、分散液中に含まれる香料成分の量を測定した。
一方で、マイクロカプセル懸濁液０．０５ｇを改めて計りとり、イオン交換水５０ｇで希釈後、メンブレンフィルター「ＯＭＩＮＩＰＯＲＥ（登録商標）」（ＭＩＬＬＩＰＯＲＥ製、型番：ＪＡＷＰ０４７００）に通すことにより、メンブレンフィルター上にカプセルを回収した。さらに、メンブレンフィルター上で、イオン交換水１０ｍＬ、次いでヘキサン１０ｍＬによりカプセルを洗浄後、該カプセルを、内部標準としてドデカンを１０μｇ／ｍＬの濃度で含むアセトニトリル１０ｍＬに浸漬後、この溶液に超音波を６０分照射した。更にもう一度メンブレンフィルター「ＤＩＳＭＩＣ（登録商標）」（東洋濾紙株式会社製、型番：１３ＪＰ０２０ＡＮ）に通液させた。通液後の溶液に含まれる香料の量を、ガスクロマトグラフィーを用いて測定し、カプセル内に内包された香料成分の量として測定した。
上記で得られた分散液中に含まれる香料成分の量及びカプセルに内包されていた香料成分の量から以下の式にしたがって香料の内包率（％）を求めた。結果を表４に示す。
香料の内包率（％）＝［カプセルに内包された香料成分の量］／［分散液中に含まれる香料成分の量］×１００
【０１０２】
【表４】
0006659019.tif 000006
【０１０３】
比較例２で得られたポリマーゲル微粒子は、カプセルを形成していないため、成分によっては全く内包していなかった。比較例１で得られたマイクロカプセルは、マイクロカプセルの製造において加熱を行っていないため、シェル内に内包された香料が多く残存している。実施例１で得られた本発明のマイクロカプセルは、マイクロカプセルの製造において加熱を行っているため香料の内包率が比較例１で得られたマイクロカプセルよりも低い結果となっているが、すべての香料成分が充分に内包されていることがわかった。
【産業上の利用可能性】
【０１０４】
本発明のマイクロカプセル及びこれを含むパーソナルケア製品は、油溶性液体及びポリマー微粒子を同時に適用表面に届けることによって、嗅覚及び触覚等の複数の感覚に変化を与えることができ、複数の価値を提供することができるものであり、香料等の有効成分を配合する各種製品に好適に用いることができる。
【図１】
0006659019.tif 000007
【図２】
0006659019.tif 000008
【図３】
0006659019.tif 000009
【図４】
0006659019.tif 000010
【図５】
0006659019.tif 000011
【図６】
0006659019.tif 000012
【図７】
0006659019.tif 000013